(57)【特許請求の範囲】
【請求項１】
膜厚５〜２４μｍ、空孔率３５〜６０％、透気度４０〜２８０ｓｅｃ／１００ｃｃ／２０μｍ、突刺強度２．５Ｎ／２０μｍ以上、突破れ温度１１０℃以上であって、
極限粘度［η］が３．５〜９ｄｌ／ｇであるポリオレフィンからなり、
前記ポリオレフィンとしてポリエチレン極限粘度［η］が５〜２０ｄｌ／ｇの超高分子量ポリエチレンと、極限粘度［η］が１．５〜４ｄｌ／ｇの高密度ポリエチレンをブレンドしたものを用いたことを特徴とするポリオレフィン製微多孔膜。
【請求項２】
横方向の最大収縮応力が３６３ｋＰａ以下及び／又は１３０℃での横方向の収縮率が２５％以下である、請求項１記載のポリオレフィン製微多孔膜。
【請求項３】
バブルポイント（Ｂ．Ｐ．）１９６〜４９０ｋＰａ、シャットダウン温度１３８〜１５０℃である、請求項１或いは２記載のポリオレフィン製微多孔膜。
【請求項４】
膜厚が５〜２２μｍ、空孔率３５〜６０％、透気度４０〜２６０ｓｅｃ／１００ｃｃ／２０μｍ、突刺強度２．８Ｎ／２０μｍ以上である、請求項１〜３いずれかに記載のポリオレフィン製微多孔膜。
【請求項５】
膜厚が５〜２０μｍ、空孔率４０〜６０％、透気度４０〜２００ｓｅｃ／１００ｃｃ／２０μｍ、突刺強度３．０Ｎ／２０μｍ以上、突破れ温度が１２０℃以上である、請求項１〜４いずれかに記載のポリオレフィン製微多孔膜。
【請求項６】
少なくともポリオレフィンと有機液状物とシリカからなる組成物を用いて製造される、請求項１〜５いずれかに記載のポリオレフィン製微多孔膜。
【請求項７】
請求項１〜６いずれかに記載のポリオレフィン製微多孔膜から成る非水電解液系電池用セパレーター。
【請求項８】
微多孔膜片を、針状の尖端を有し、尖端とは逆の端部で支持体に固定された尖端子に被せて、支持体上に微多孔膜片の少なくとも一方向で固定して、セルを作成し、当該セルを加熱し、及び尖端部が微多孔膜を突破る温度を測定すること、を含む、請求項１〜６いず
れかに記載の微多孔膜の耐熱特性を評価する方法。
【発明の詳細な説明】
【技術分野】
【０００１】
本発明は、透気度が低く透過性能に優れ、且つ強度及び安全性特性に優れたポリオレフィン製微多孔膜に関するものである。特に高容量のリチウムイオン２次電池用セパレーターとして有用なポリオレフィン製微多孔膜に関する。
【背景技術】
【０００２】
リチウムイオン２次電池のような、非水溶媒系の電解液を使用した電池のセパレーターには、従来からポリエチレンやポリプロピレンといったポリオレフィン製の微多孔膜が使用されてきた。ポリオレフィン製のセパレーターは耐薬品性が高いことに加えて、素材の融点近傍の温度では溶融して孔を閉塞するシャットダウン機能を有することが知られている。その為、セパレーターは電池中で異常反応が生じて電池が高温になった場合にシャットダウンにより電池反応を停止させ、電池温度が異常に上昇するのを防ぐ安全性素子の役割も兼ね備えている。このシャットダウン機能の観点では、融点の低いポリエチレン製のセパレーターが有利であり、特開平５−２５３０５号公報、特開平８−６４１９４号公報、及び特開平８−２９１７４号公報に見られるように、シャットダウン温度を下げるため、高密度ポリエチレンに低融点の低密度ポリエチレンを混合する技術が開示されている。
【０００３】
一方、電池内部が高温になった時に電極間に存在するセパレーターが破膜したり、収縮をすることで電極同士が接触し、内部短絡を起こすことがある。これを防ぐため、より高温まで破膜せずに形状を維持する目的として、特開平４−１２６３５２号公報や特開平５−２３４５７８号公報に見られるようにポリエチレンとポリプロピレンをブレンドしたり、特開平７−３０４１１０号公報に見られるようにポリエチレン製のセパレーターとポリプロピレン製のセパレーターを積層するような技術が開示されている。
しかし、電極とセパレーターの積層物の捲回方向と垂直方向、つまりセパレーターの横方向の熱収縮力や熱収縮率が大きいと、電池内部が高温になった時にセパレーターが収縮して電極内部へ入り込む現象が発生する。その結果、正負電極の両端で、電極が露出して内部短絡が発生し電池の安全を確保できない為、更なる改善が望まれている。
また、電池内部が高温になった時の内部短絡を抑制するには、セパレーターの熱収縮特性に加え、セパレーターの突破れ温度が重要である。セパレーターは高温に曝された時、電極等の突起物により破れやすくなり、内部短絡が発生することがある。これに対し、高温でも突破れにくいセパレーターは、電池内部が高温になった時の内部短絡を抑制し、電池の安全性を確保できる。特に、電池が高容量化し、セパレーターが薄くなる程、セパレーターの突破れ温度は電池の安全性に重要な特性となる。
【０００４】
従って、セパレーターの孔閉塞温度が低いだけや、破膜温度が高いだけでは、電池内部が高温になった時の内部短絡を抑制することが難しく、安全性は確保できない。セパレーターにとって突破れ温度が高いことや、高温時の横方向の収縮力や収縮率が小さいことは、重要な条件であると言える。
また、上記の安全性に加え、電池用セパレーターにとって必要な特性としては、高い透過性能と高い強度である。例えば、特開平２−２１５５９号公報には、粘度平均分子量３０万以下のポリエチレンと粘度平均分子量が１００万以上のポリエチレンを良溶媒中で加熱混合してゲルフィルムを作成し、そのゲルフィルムから溶媒を除去した後に、１軸ないしは２軸延伸して電池用セパレーターを作成する技術が開示されている。しかし、明細書中には、実際には１軸延伸のみにより作成されたセパレーターしか開示しておらず、その気孔率（本発明でいう空孔率）は８０％で強度が非常に弱い。また、特開平２−９４３５６号公報及び特開平５−２１０５０号公報に開示されている技術も縦１軸延伸である。
これらの文献の１軸延伸膜のように、膜が一方向のみに高度に配向していると膜が裂け易くなり、常温での突刺強度が弱く、突破り温度も低い膜しか得られない。
【０００５】
特開平５−３１８５８５号公報には極限粘度［η］が５以上の高分子量ポリエチレンを使用し、且つ横方向よりも縦方向の強度が強くなるような２軸延伸をして作成する技術が開示されている。この技術は、横延伸後に縦延伸を行う延伸順序であり、且つ横延伸倍率に比べ縦延伸倍率が大きいので、可塑剤を抽出した後で且つ横方向を定長に保った状態で縦延伸をしても縦延伸時の孔の潰れが防ぎきれず、十分な透過性能が得られない。更に、縦方向に高度に配向しているため、突刺し強度が弱く、突破れ温度も低い。
特開平１１−３２２９８９号公報に開示されている技術では、横収縮が低い微多孔膜およびその製法が開示されているが、明細書中には気孔率が高く、突刺し強度の低い膜しか開示されていない。また、開示されている膜は、１軸延伸により作成されるものであるため突破れ温度も低い。
【０００６】
特開２００３−１１９３０６号公報には高温での横収縮が低い微多孔膜およびその製法が開示されている。明細書中では収縮の低さのみが言及されており、高温状態を含めた微多孔膜の強度については何ら触れられていない。また、開示されている例は透気度が高い微多孔膜のみであり、これらは、本発明で示す低い透気度と高強度、高い突破れ温度を併せ持つのは困難である。
以上のように、高い透過性能と高い強度を持ち、電池用セパレーターとして用いた際、高温状態でも高い安全性を備えうる微多孔膜はこれまでに得られていない。
本発明は、高い透過性能と高い強度を持ち、電池用セパレーターとして用いた際、高温状態でも高い安全性を備えうる微多孔膜の提供を目的とする。
【発明の開示】
【発明が解決しようとする課題】
【０００７】
このような課題に鑑みて鋭意検討した結果、本発明者らは下記（１）の特性を持つポリエチレン製の微多孔膜が、セパレーターとして透過性能、強度且つ安全性特性に優れた微多孔膜であることを見出した。
【課題を解決するための手段】
即ち本発明は、下記の通りである。
（１）膜厚５〜２４μｍ、空孔率３５〜６０％、透気度４０〜２８０ｓｅｃ／１００ｃｃ／２０μｍ、突刺強度２．５Ｎ／２０μｍ以上、突破れ温度１１０℃以上であって、
極限粘度［η］が３．５〜９ｄｌ／ｇであるポリオレフィンからなり、
前記ポリオレフィンとしてポリエチレン極限粘度［η］が５〜２０ｄｌ／ｇの超高分子量ポリエチレンと、極限粘度［η］が１．５〜４ｄｌ／ｇの高密度ポリエチレンをブレンドしたものを用いたことを特徴とするポリオレフィン製微多孔膜。
（２）横方向の最大収縮応力が３６３ｋＰａ以下及び／又は１３０℃での横方向の収縮率が２５％以下である、（１）記載のポリオレフィン製微多孔膜。
（３）バブルポイント（Ｂ．Ｐ．）１９６〜４９０ｋＰａ、シャットダウン温度１３８〜１５０℃である、（１）或いは（２）記載のポリオレフィン製微多孔膜。
（４）膜厚が５〜２２μｍ、空孔率３５〜６０％、透気度４０〜２６０ｓｅｃ／１００ｃｃ／２０μｍ、突刺強度２．８Ｎ／２０μｍ以上である、（１）〜（３）いずれかに記載のポリオレフィン製微多孔膜。
【０００８】
（５）  膜厚が５〜２０μｍ、空孔率４０〜６０％、透気度４０〜２００ｓｅｃ／１００ｃｃ／２０μｍ、突刺強度３．０Ｎ／２０μｍ以上、突破れ温度が１２０℃以上である、（１）〜（４）いずれかに記載のポリオレフィン製微多孔膜。
（６）  少なくともポリオレフィンと有機液状物とシリカからなる組成物を用いて製造される、（１）〜（５）いずれかに記載のポリオレフィン製微多孔膜。
（７）  （１）〜（６）いずれかに記載のポリオレフィン製微多孔膜から成る非水電解液系電池用セパレーター。
（８）  微多孔膜片を、針状の尖端を有し、尖端とは逆の端部で支持体に固定された尖端子に被せて、支持体上に微多孔膜片の少なくとも一方向で固定して、セルを作成し、
当該セルを加熱し、及び
尖端部が微多孔膜を突破る温度を測定すること、
を含む、（１）〜（６）いずれかに記載の微多孔膜の耐熱特性を評価する方法。
【発明の効果】
【０００９】
本発明のポリオレフィン製微多孔膜は透気度が低く透過性能に優れ、且つ膜強度及び高温での安全性に優れ、とりわけ非水電解液系電池用セパレーターとして有用である。
【発明を実施するための最良の形態】
【００１０】
以下、本発明について、特にその好ましい態様を中心に、詳細に説明する。
本発明のポリオレフィン製微多孔膜の膜厚は５〜５０μｍであるが、膜強度と電池の小型軽量化への対応を考慮すると好ましくは５〜２４μｍであり、更に好ましくは、５〜２２μｍであり、更に好ましくは５〜２０μｍである。膜厚が５μｍより薄いと、十分な強度が得られず、膜厚が５０μｍよりも厚いと透過性が悪くなる。
空孔率は３０〜６０％であるが、膜強度と電気特性を考慮すると好ましくは３５〜６０％、更に好ましくは４０〜６０％である。空孔率が３０％よりも低いと透過性が悪くなり、空孔率が６０％を超えると十分な強度が得られない。
透気度は４０〜３００ｓｅｃ／１００ｃｃ／２０μｍであるが、安全性と電気特性を考慮すると好ましくは４０〜２８０ｓｅｃ／１００ｃｃ／２０μｍ、更に好ましくは４０〜２６０ｓｅｃ／１００ｃｃ／２０μｍ、更に好ましくは４０〜２００ｓｅｃ／１００ｃｃ／２０μｍ、更に好ましくは５０〜１５０ｓｅｃ／１００ｃｃ／２０μｍ、最も好ましくは５０〜１００ｓｅｃ／１００ｃｃ／２０μｍである。透気度が４０ｓｅｃ／１００ｃｃ／２０μｍよりも低いと透過性が高すぎて安全性が低くなり、透気度が３００ｓｅｃ／１００ｃｃ／２０μｍを超えると電気特性が劣る。
【００１１】
突刺強度は２．５Ｎ／２０μｍ以上であるが、好ましくは２．８Ｎ／２０μｍ以上、さらに好ましくは３．０Ｎ／２０μｍ以上である。突刺強度が２．５Ｎ／２０μｍよりも低いと安全性と取り扱い時のハンドリングに問題がある。
突破れ温度は１１０℃以上であるが、好ましくは１１５℃以上、更に好ましくは１２０℃以上である。突破れ温度が１１０℃よりも低いと、電池内部が高温になった時に内部短絡を起こしやすく、安全性に劣る。
横方向の収縮に関しては、最大収縮応力が３６３ｋＰａ以下であること、又は１３０℃での収縮率が２５％以下であることが好ましい。これらの特性の両方を満たすことが高い安全性を確保する上でより好ましい。最大収縮応力に関しては２９４ｋＰａ以下が好ましく、２４５ｋＰａ以下であればさらに好ましい。１３０℃での横方向の収縮率に関しては好ましくは２０％以下である。
【００１２】
最大収縮応力や１３０℃での収縮率が低い膜であるためには、膜融点が１３３℃以上であることが好ましく、１３５℃以上であればさらに好ましい。ただし、１４５℃を越えるとシャットダウン温度が高くなりすぎるため膜融点は１４５℃以下にすることが好ましく、さらに好ましくは１４０℃以下である。
高強度化の観点からはポリオレフィン製微多孔膜の極限粘度［η］は３．５以上であることが好ましいが、更に好ましくは４．５以上、更に好ましくは５．５以上である。しかし、極限粘度が９を越えると製膜性が悪化するため極限粘度は９以下にすることが好ましく、更に好ましくは８以下である。
バブルポイントは１９６〜４９０ｋＰａであることが好ましいが、膜強度と電気特性を考慮すると好ましくは２４５〜４４１ｋＰａ、さらに好ましくは２９４〜４４１ｋＰａである。
加えて、電気抵抗は２．５Ω・ｃｍ２／２０μｍ以下が好ましく、より好ましくは２Ω・ｃｍ２／２０μｍ以下、さらに好ましくは１．５Ω・ｃｍ２／２０μｍ以下である。
【００１３】
シャットダウン温度は１３８〜１５０℃が好ましく、より好ましくは１３８〜１４５℃である。破膜温度は１５３℃以上が好ましく、より好ましくは１５５℃以上である。シャットダウン温度及び破膜温度が上記範囲であれば安全性及び透過性能向上の観点からはより好ましいセパレーターとなる。
本発明で使用されるポリオレフィンは、一種のポリオレフィンからなっても、ポリオレフィン組成物であってもよい。ポリオレフィンとしては、例えばポリエチレン、ポリプロピレン、ポリ−４−メチル−１−ペンテンなどが挙げられ、これらを２種類以上ブレンドして用いてもよい。高温での安全性を実現する為には、ポリエチレンとポリプロピレンの混合物を用いることが好ましい。一方、更に高い透過性を実現する為にはポリエチレンを単独で用いることが好ましい。
本発明にて使用されるポリエチレンの種類としては、密度が０．９４ｇ／ｃｍ３を越えるような高密度ポリエチレン、密度が０．９３〜０．９４ｇ／ｃｍ３の範囲の中密度ポリエチレン、密度が０．９３ｇ／ｃｍ３より低い低密度ポリエチレン、直鎖状低密度ポリエチレン等が挙げられる。膜融点を１３３℃以上とするためには、高密度ポリエチレン及び中密度ポリエチレンの使用が好ましく、それらを単独で使用しても、或いは混合物として使用してもよい。
【００１４】
本発明で使用されるポリプロピレンの種類としては、プロピレンホモポリマー、エチレン−プロピレンランダムコポリマー、エチレン−プロピレンブロックコポリマーが挙げられる。使用する全ポリプロピレンにおけるエチレン含量は１モル％以下とすることが好ましく、全てプロピレンホモポリマーであることがさらに好ましい。使用するポリプロピレンの極限粘度［η］は１〜２５ｄｌ／ｇであることが好ましく、２〜７ｄｌ／ｇであることがさらに好ましい。
高温での安全性と高い透過性、高い強度を実現するための最適ポリオレフィン組成としては、極限粘度［η］が５〜２０ｄｌ／ｇ程度の超高分子量ポリエチレンと、極限粘度［η］が１．５〜４ｄｌ／ｇ程度の高密度ポリエチレンを、膜のポリエチレンの極限粘度［η］が好ましくは３．５〜９ｄｌ／ｇ、更に好ましくは４〜８ｄｌ／ｇ、になるようにブレンドしたものである。
高い強度を得るためには、超高分子量ポリエチレンを１０〜９０ｗｔ％加えることが好ましく、成形性を考えると１０〜８０ｗｔ％が更に好ましい。また、高い透過性能を得るためには、高密度ポリエチレンを１０〜９０ｗｔ％加えることが好ましい。
【００１５】
本発明の微多孔膜に最適な作製方法は、下記の（ａ）〜（ｆ）の工程を含む：
（ａ）ポリオレフィン、有機液状物及び／又はシリカ、及び添加剤をヘンシェルミキサー等で混合造粒する工程；
（ｂ）（ａ）工程で作成した混合物を、先端にＴ−ダイを装着した押出機中で溶融混練する工程；
（ｃ）（ｂ）工程で得た混練物を、Ｔ−ダイから押出し、両側から加熱ロールで圧延後、冷却しシート状に成形する工程；
（ｄ）（ｃ）工程で得たシート状の成形物から有機液状物及び／又はシリカを抽出除去し、未延伸微多孔膜を作製する工程；
（ｅ）（ｄ）工程で作製した未延伸微多孔膜を縦方向に３倍以上に延伸する工程；及び
（ｆ）（ｅ）工程に続いて、横方向に延伸した後、延伸温度より高温で熱処理する工程。
（ａ）〜（ｆ）工程をさらに詳細に説明する。
【００１６】
（ａ）工程においてポリオレフィンと有機液状物及び／又はシリカの合計重量に対するポリオレフィンの混合割合は１０〜５０重量％が好ましく、さらに好ましくは２０〜４０重量％である。ポリオレフィンの割合が１０重量％未満では、微多孔膜の強度が不足しやすく、５０重量％を越えると、押出成形する際の粘度が高くなりすぎる傾向があり製膜性
が悪化したり、微多孔膜を成形した際に空孔率が低くなりやすい。
有機液状物としては、フタル酸ジオクチル、フタル酸ジヘプチル、フタル酸ジブチルのようなフタル酸エステルやアジピン酸エステルやグリセリン酸エステル等の有機酸エステル類、リン酸トリオクチル等のリン酸エステル類や流動パラフィン、固形ワックス、ミネラルオイル等が挙げられる。ポリエチレンとの相溶性、低透気度化及び低バブルポイント化を考慮するとフタル酸エステルが好ましい。尚、これらを単独で使用しても或いは混合物として使用してもよい。
【００１７】
シリカとしては、親水性及び疎水性のシリカが挙げられ、それらを単独で使用しても、或いは混合物として使用してもよい。なお、ポリエチレン、有機液状物、シリカの他に本発明を大きく阻害しない範囲で必要に応じて酸化防止剤、紫外線吸収剤、滑剤、アンチブロッキング剤等の各種添加剤を添加することができる。
（ｅ）、（ｆ）の延伸工程では、押出し成形したシートから有機液状物及び／又はシリカを抽出除去し、多孔質化してから延伸する抽出後延伸法であることが好ましい。且つ縦延伸後に横延伸を行う逐次２軸延伸法であることがより好ましい。抽出後延伸法の利点としては、孔が広がりやすく高倍率延伸しなくても低透気度化することが挙げられる。その結果、横延伸工程にて低倍率延伸で低透気度化するので、低透気度で低収縮応力及び低収縮率の微多孔膜の作製が可能となる。逐次２軸延伸法の利点としては、低透気度化が挙げられる。ロール上で縦方向に高倍率延伸すると幅方向の収縮等で透過性能が悪化する特徴があるが、本発明のように縦延伸後に横延伸を行う逐次２軸延伸を行うことで透過性能の低下を防止することができる。その結果、縦方向の高倍率延伸が可能となり、高強度化及び配向結晶化による高融点化が可能となるため、縦延伸後に横延伸を行う逐次２軸延伸法であることがより好ましい。さらに、通常の延伸機を用いることができるという点からも縦延伸後に横延伸を行う逐次２軸延伸法であることがより好ましい。
【００１８】
さらに、縦延伸後に横延伸を行う逐次２軸延伸を行うことで空孔率が３０〜６０％であっても良好な透過性能が得られるため高強度化の観点からも有利である。
従って、縦方向に高倍率延伸し、横方向には必要最小限度の倍率で延伸することで、高強度、低透気度、横方向の収縮応力及び収縮率の小さな微多孔膜の作製が可能となる。薄膜化、高強度化及び横延伸と熱処理をより高温で実施するための高融点化を考慮すると縦方向に３倍以上、好ましくは３．５倍以上、さらに好ましくは４倍以上に延伸し、縦延伸時点で膜の融点を１３３℃以上、できれば１３５℃以上とするのが好ましい。ただし、あまり延伸倍率が高すぎると、縦方向に高度に配向しすぎるため横延伸の際に縦裂けしやすくなってしまう為、縦延伸倍率は好ましくは７倍以下であり、更に好ましくは６倍以下、更に好ましくは５倍以下である。縦方向の最大収縮応力は３９２３ｋＰａ以下、できれば２９４０ｋＰａ以下にすることが好ましい。尚、縦延伸時に同種、または異種の膜を複数枚積層することが出来るが、好ましくは２枚積層したものである。積層は膜品位を向上させる観点から好ましい。縦延伸に続いて行われる横延伸は大孔径化及び収縮応力や収縮率を小さくする観点から、好ましい倍率は１．５〜３倍であり、更に好ましくは１．５〜２．５倍である。
【００１９】
上記のように逐次２軸延伸法を含めた、同時２軸延伸法などの延伸法により本発明の微多孔膜を作製する際、微多孔膜の突刺強度と突破れ温度、更に横方向の収縮率と収縮応力には、縦と横のポリマーの配向度が大きく関わっている。ポリマーの配向が強ければ、その方向の収縮率、収縮応力は大きくなる。その為、ポリマーを配向させる縦と横の延伸倍率比（縦延伸倍率／横延伸倍率）は、好ましくは０．７５〜３．５であり、更に好ましくは１．０〜３．０であり、更に好ましくは１．５〜３．０である。
縦と横の延伸倍率比が高すぎると、縦方向のみにポリマーが高度に配向しているため、突起物等との接触で膜が裂け易くなり、突破れ温度も低くなってしまう。また、縦と横の延伸倍率比が低すぎると、横方向にポリマーが配向しているため、横方向の収縮率や横方
向の収縮応力が大きくなり、高温で膜が突破れ易くなってしまう。
【００２０】
さらに、延伸後の熱処理は、膜の熱収縮特性と突破れ温度を考慮した時、１３３〜１８０℃の温度で行うことが好ましく、１３５〜１８０℃の温度で行うことが更に好ましい。延伸後の熱処理温度が１３３℃以上にすることで、熱処理温度以下のポリマーの配向が緩和され、収縮応力が低くなり、高温で膜が突破れにくくなる。また、熱処理温度が１８０℃を超えると、ポリマーの溶融が激しく、透気度が高くなってしまう。
尚、熱処理工程とは、膜の寸法変化を伴う熱処理を含む。
また、延伸及び熱処理工程は連続工程で行うことが好ましい。
ここで、本発明における微多孔膜の耐熱特性の評価方法について以下に示す。
本発明の耐熱特性評価方法によれば、従来の熱収縮率、熱収縮応力や突刺し強度等では測定することが出来なかった、高温時における微多孔膜の突破れにくさを測定することができる。また、この耐熱特性評価方法は、好ましくは非水電解液系電池用セパレーターの耐熱特性の評価に適している。
【００２１】
測定に用いる尖端子は、支持体に安定に固定され得るものであればよいが、尖端と逆の端部が平板状になっている画鋲を用いることが好ましい。
尖端子の尖端の曲率（Ｒ）は、０．０１〜１ｍｍが好ましいが、尖端の強度と電池内部を再現することを考えると、０．０５〜０．５ｍｍにすることが更に好ましい。
尖端子を固定する支持体は、尖端子が安定に固定できるものであればよいが、ガラスプレート、金属プレート等の平板を用いることができ、大きさも任意に決めることが出来る。
測定する微多孔膜片の大きさは、特に限定されるものではなく、使用する支持体の大きさや、尖端子に応じて任意に決めることが出来る。
【００２２】
尖端子に被せた微多孔膜片は少なくとも一方向を支持体に固定する必要がある。固定する方向は、電池内部でのセパレーターの状況を再現することを考えると、微多孔膜の縦方向を固定することが好ましい。
耐熱特性測定の加熱方法は、測定セル全体を均一に加熱できるようなオーブンで行うことが好ましい。
耐熱特性測定の加熱時間は、測定セルを均一に加熱することを考えたとき３０秒以上とすることが好ましいが、均一性と時間的効率を考えたとき、５〜６０分間行うことが好ましい。本発明の方法では、尖端が微多孔膜を突破る温度を測定することにより、微多孔膜の耐熱特性を評価することができる。複数のサンプルについて評価するときは、加熱時間を一定にして比較することが好ましい。本実施例では加熱時間を１５分間とした。
【実施例】
【００２３】
以下、以上の発明内容を例にて更に詳細に具体的に説明するが、本発明の実施態様は、下記の実施例に限定されるものではない。
本発明のポリオレフィン製微多孔膜の諸特性は次の試験方法にて評価した。
１．膜厚（μｍ）
東洋精機製の微少測厚器（タイプＫＢＮ、端子径Φ５ｍｍ、測定圧６２．４７ｋＰａ）を用いて、雰囲気温度２３±２℃で測定する。
２．空孔率（％）
Ｘｃｍ×Ｙｃｍの矩形のサンプルを切り出し、下記（１）式により算出した。
0004780960.tif 000002
（１）式中、Ｔ：サンプル厚み（μｍ）、Ｍ：サンプル重量（ｇ）
ρ：樹脂の密度
【００２４】
３．透気度（ｓｅｃ／１００ｃｃ）
旭精工（株）製のデジタル型王研式透気度試験器（ＥＧ０１型）を用いて測定する。これを膜厚の測定値を元に２０μ厚みに換算し、透気度とする。
透気度（ｓｅｃ／１００ｃｃ）＝測定透気度（ｓｅｃ／１００ｃｃ）×２０／膜厚み
４．突刺強度（Ｎ）
（株）カトーテック社製のハンディー圧縮試験器ＫＥＳ−Ｇ５型に、直径１ｍｍ、先端の曲率半径０．５ｍｍの針を装着し、温度２３±２℃、針の移動速度０．２ｃｍ／ｓｅｃで突刺試験を行った。これを膜厚みの測定値を元に２０μ厚みに換算し、突刺強度とする。
突刺強度（Ｎ）＝測定突刺強度×２０／膜厚み
【００２５】
５．突破れ温度（℃）
微多孔膜を縦方向６０ｍｍ、横方向４０ｍｍの大きさに切り出し、測定サンプルとする。
縦８０ｍｍ、横５０ｍｍ、厚み３ｍｍのガラスプレート１の中央部に、コクヨ社製品番カヒ−３（針足約７ｍｍ、円筒部直径約１０ｍｍ、針直径約１ｍｍ、尖端部Ｒ＝０．２ｍｍ）の画鋲２を、針を上向きにして耐熱テープで固定する（図１Ｃ参照）。画鋲２を貼り付けたガラスプレート１にサンプルを垂直方向に画鋲と触れるように被せて、縦方向の膜両端とガラスプレートをテフロン（登録商標）テープで固定し、測定セルを準備する（図１Ｄ）。
測定セルを、測定温度に設定されたオーブン内に１５分間放置した後、サンプルを取り出し、画鋲の先端が膜を突破って穴が開いているかどうかを観察する。穴が開かずに耐えうる最も高い温度を突破れ温度とする。
尚、本測定で使用するオーブンはタバイエスペック社製のＥＳＰＥＣ ＯＶＥＮ ＰＨ−１０１である。
【００２６】
６．最大収縮応力（Ｐａ）
熱機械的分析装置（セイコー電子工業製ＴＭＡ１２０）にて、
サンプル長×サンプル幅＝１０ｍｍ×３ｍｍ
初期荷重１．２ｇ
昇温速度１０℃／ｍｉｎ
の条件にて測定する。収縮応力曲線において最大収縮荷重（ｇ）を求め、下記の（２）式より、最大収縮応力を算出した。
0004780960.tif 000003
Ｔ：サンプル厚み（μｍ）
ここで、サンプル長（１０ｍｍ）の方向は測定したい方向（縦または横）のことである。
【００２７】
７．１３０℃での横方向の収縮率
１２０ｍｍ×１２０ｍｍの大きさに微多孔膜サンプルを切り取り、四隅に縦横共に１００ｍｍ間隔になるように四つ印を付ける。印をつけたサンプルを紙ではさみ、１３０℃のオーブン中に６０分間放置する。なお、数枚重ねる場合は、サンプルとサンプルの間に紙をはさみ、さらに全体を紙ではさんだ状態でオーブン中に放置する。オーブンから取り出し冷却した後で横方向の印間の長さを測定し、以下の（３）式にて収縮率を算出する。
0004780960.tif 000004
【００２８】
ここで、横方向とは押出機を使用して微多孔膜を作成した場合は膜の流れ方向と垂直な方向を指すが、サンプルのどちらが製造時の縦（ＭＤ）方向、横（ＴＤ）方向か不明の場
合は、両方向を測定し、どちらかの収縮率が上記の好ましい収縮率の範囲に入ればよい。尚、本測定で使用するオーブンはタバイエスペック社製のＥＳＰＥＣ ＯＶＥＮ ＰＨ−１０１である。
８．極限粘度（ｄｌ／ｇ）
原料のポリオレフィン及び膜の極限粘度［η］の測定は、ＡＳＴＭ Ｄ４０２０に基づき、デカリン溶媒における１３５℃での極限粘度［η］を求めることによって得られる。
９．バブルポイント（Ｐａ）
直径Φ７５ｍｍの微多孔膜サンプルをエタノールに浸漬し、細孔内をエタノールで置換した後、圧力を加えていき、サンプルの表面から気泡が出始める時の圧力を読みとる。この圧力値をバブルポイントという。測定温度２５±５℃。
【００２９】
１０．膜融点
セイコー電子工業（株）製ＤＳＣ−２２０Ｃを使用し測定した。微多孔膜を直径５ｍｍの円形に打ち抜き、数枚重ね合わせて３ｍｇとしたものを測定サンプルとして用いた。これを直径５ｍｍのアルミ製オープンサンプルパンに敷き詰め、クランピングカバーを乗せサンプルシーラーでアルミパン内に固定した。窒素雰囲気下、昇温速度１０℃／ｍｉｎで３０℃から１８０℃までを測定し、融解吸熱曲線の極大となる温度を膜融点とした。
１１．電気抵抗（Ω・ｃｍ２）
安藤電気製ＬＣＲメーター（ＡＧ−４３１１）と第２図に示したセル（１１：電極；１２：テフロン（登録商標）パッキン（外径２ｃｍ、内径１ｃｍ、厚み１ｍｍ）；１３：微多孔膜）を用いて１ｋＨｚの交流にて測定し、下記の（４）式にて算出した。
0004780960.tif 000005
【００３０】
なお、ここで、測定は
電解液 ：１ｍｏｌ／Ｌの過塩素酸リチウム（ＬｉＣｌＯ４）を含む炭酸プロピレンとジメトキシエタンの混合溶液（５０／５０体積％）。
電極 ：白金黒電極
測定面積 ：０．７８５ｃｍ２
電極間距離：３ｍｍ
の条件下で行われた。
１２．シャットダウン温度（℃）、破膜温度（℃）
図３Ａ〜Ｃにシャットダウン温度の測定装置の概略図を示す。図３Ａは測定装置の構成図である。２２ａ及び２２ｂは厚さ１０μｍのＮｉ箔、２３ａ及び２３ｂはガラス板である。２４は電気抵抗測定装置（安藤電気ＬＣＲメーターＡＧ４３１１）であり、Ｎｉ箔（２２ａ、２２ｂ）と接続されている。２５は熱電対であり温度計２６と接続されている。２７はデーターコレクターであり、電気抵抗測定装置２４及び温度計２６と接続されている。２８はオーブンであり、微多孔膜を加熱する。
【００３１】
さらに詳細に説明すると、微多孔膜２１には規定の電解液が含浸されており、図３Ｂに示すようにＮｉ箔２２ａ上に縦方向にのみテフロン（登録商標）テープで止められた形で固定されている。Ｎｉ箔２２ｂは図３Ｃに示すように１５ｍｍ×１０ｍｍの部分を残してテフロン（登録商標）テープでマスキングされている。Ｎｉ箔２２ａとＮｉ箔２２ｂを微多孔膜２１を挟むような形で重ね合わせ、さらにその両側からガラス板２３ａ、２３ｂによって２枚のＮｉ箔を挟み込む。２枚のガラス板は市販のクリップではさむことにより固定する。図３Ａに示した装置を用い、連続的に温度と電気抵抗を測定する。なお、温度は２℃／ｍｉｎの速度にて昇温させ、電気抵抗値は１ｋＨｚの交流にて測定する。シャットダウン温度とは微多孔膜１の電気抵抗値が１０００Ωに達する時の温度と定義する。さら
に温度が上昇し、シャットダウンした膜が破膜し、再度電気抵抗値が１０００Ωに達する時の温度を破膜温度と定義する。
なお、規定の電解液とは下記の通りである。
電解液：１ｍｏｌ／Ｌのホウフッ化リチウム（ＬｉＢＦ４）及び０．５重量％のリン酸トリオクチルを含む炭酸プロピレン／炭酸エチレン／γ−ブチルラクトン＝２５／２５／５０体積％の混合有機溶媒。
１３．密度（ｇ／ｃｍ３）
ポリエチレンの密度は、ＡＳＴＭ Ｄ１２３８に準拠して測定した。
【００３２】
［実施例１］
極限粘度［η］が１１．５ｄｌ／ｇの超高分子量ポリエチレン３重量％、極限粘度［η］が２．８ｄｌ／ｇの高密度ポリエチレン２７重量％、フタル酸ジオクチル（ＤＯＰ）５０．６重量％、微粉シリカ１９．４重量％を混合造粒した後、先端にＴダイを装着した２軸押出機にて溶融混練した後に押出し、両側から加熱したロールで圧延し、厚さ１１０μｍのシート状に成形した。該成形物からＤＯＰ、微粉シリカを抽出除去し微多孔膜を作製した。該微多孔膜を２枚重ねて１１０℃で４．５倍縦方向に延伸した後、１３３℃で横方向に１．７倍延伸し、最後に１３５℃にて熱処理した。得られた微多孔膜の物性を表１及び２に示す。
【００３３】
［実施例２］
極限粘度［η］が１１．５ｄｌ／ｇの超高分子量ポリエチレン４．５重量％、極限粘度［η］が２．８ｄｌ／ｇの高密度ポリエチレン２５．５重量％、フタル酸ジオクチル（ＤＯＰ）５０．６重量％、微粉シリカ１９．４重量％を混合造粒した後、先端にＴダイを装着した２軸押出機にて溶融混練した後に押出し、両側から加熱したロールで圧延し、厚さ１１０μｍのシート状に成形した。該成形物からＤＯＰ、微粉シリカを抽出除去し微多孔膜を作製した。該微多孔膜を２枚重ねて１１０℃で４．５倍縦方向に延伸した後、１３３℃で横方向に１．７倍延伸し、最後に１３６℃にて熱処理した。得られた微多孔膜の物性を表１及び２に示す。
【００３４】
［実施例３］
極限粘度［η］が１１．５ｄｌ／ｇの超高分子量ポリエチレン６重量％、極限粘度［η］が２．８ｄｌ／ｇの高密度ポリエチレン２４重量％、フタル酸ジオクチル（ＤＯＰ）５０．６重量％、微粉シリカ１９．４重量％を混合造粒した後、先端にＴダイを装着した２軸押出機にて溶融混練した後に押出し、両側から加熱したロールで圧延し、厚さ１１０μｍのシート状に成形した。該成形物からＤＯＰ、微粉シリカを抽出除去し微多孔膜を作製した。該微多孔膜を２枚重ねて１１０℃で４．３倍縦方向に延伸した後、１３３℃で横方向に１．７倍延伸し、最後に１３７℃にて熱処理した。得られた微多孔膜の物性を表１及び２に示す。
【００３５】
［実施例４］
極限粘度［η］が１１．５ｄｌ／ｇの超高分子量ポリエチレン１１．２重量％、極限粘度［η］が２．８ｄｌ／ｇの高密度ポリエチレン１６．８重量％、フタル酸ジオクチル（ＤＯＰ）５２重量％、微粉シリカ２０重量％を混合造粒した後、先端にＴダイを装着した２軸押出機にて溶融混練した後に押出し、両側から加熱したロールで圧延し、厚さ１１０μｍのシート状に成形した。該成形物からＤＯＰ、微粉シリカを抽出除去し微多孔膜を作製した。該微多孔膜を２枚重ねて１１０℃で４．３倍縦方向に延伸した後、１３３℃で横方向に１．７倍延伸し、最後に１３９℃にて熱処理した。得られた微多孔膜の物性を表１及び２に示す。
【００３６】
［実施例５］
極限粘度［η］が１６ｄｌ／ｇの超高分子量ポリエチレン９重量％、極限粘度［η］が２．８ｄｌ／ｇの高密度ポリエチレン２１重量％、フタル酸ジオクチル（ＤＯＰ）５０．６重量％、微粉シリカ１９．４重量％を混合造粒した後、先端にＴダイを装着した２軸押出機にて溶融混練した後に押出し、両側から加熱したロールで圧延し、厚さ１１０μｍのシート状に成形した。該成形物からＤＯＰ、微粉シリカを抽出除去し微多孔膜を作製した。該微多孔膜を２枚重ねて１１５℃で４．８倍縦方向に延伸した後、１３５℃で横方向に１．７倍延伸し、最後に１３９℃にて熱処理した。得られた微多孔膜の物性を表１及び２に示す。
【００３７】
［実施例６］
極限粘度［η］が１６ｄｌ／ｇの超高分子量ポリエチレン９．２重量％、極限粘度［η］が２．８ｄｌ／ｇの高密度ポリエチレン１３．８重量％、フタル酸ジオクチル（ＤＯＰ）５６．７重量％、微粉シリカ２０．３重量％を混合造粒した後、先端にＴダイを装着した２軸押出機にて溶融混練した後に押出し、両側から加熱したロールで圧延し、厚さ１１０μｍのシート状に成形した。該成形物からＤＯＰ、微粉シリカを抽出除去し微多孔膜を作製した。該微多孔膜を２枚重ねて１１０℃で４．０倍縦方向に延伸した後、１３３℃で横方向に１．７倍延伸し、最後に１３９℃にて熱処理した。得られた微多孔膜の物性を表１及び２に示す。
【００３８】
［実施例７］
極限粘度［η］が１６ｄｌ／ｇの超高分子量ポリエチレン８．４重量％、極限粘度［η］が２．８ｄｌ／ｇの高密度ポリエチレン１９．６重量％、フタル酸ジオクチル（ＤＯＰ）５２重量％、微粉シリカ２０重量％を混合造粒した後、先端にＴダイを装着した２軸押出機にて溶融混練した後に押出し、両側から加熱したロールで圧延し、厚さ１１０μｍのシート状に成形した。該成形物からＤＯＰ、微粉シリカを抽出除去し微多孔膜を作製した。該微多孔膜を２枚重ねて１１５℃で４．６倍縦方向に延伸した後、１３０℃で横方向に２倍延伸し、最後に１３７℃にて熱処理した。得られた微多孔膜の物性を表１及び２に示す。
【００３９】
［実施例８］
極限粘度［η］が１６ｄｌ／ｇの超高分子量ポリエチレン８．４重量％、極限粘度［η］が２．８ｄｌ／ｇの高密度ポリエチレン１９．６重量％、フタル酸ジオクチル（ＤＯＰ）５２重量％、微粉シリカ２０重量％を混合造粒した後、先端にＴダイを装着した２軸押出機にて溶融混練した後に押出し、両側から加熱したロールで圧延し、厚さ１００μｍのシート状に成形した。該成形物からＤＯＰ、微粉シリカを抽出除去し微多孔膜を作製した。該微多孔膜を２枚重ねて１１５℃で４．８倍縦方向に延伸した後、１３４℃で横方向に２．２倍延伸し、最後に１３９℃にて熱処理した。得られた微多孔膜の物性を表１及び２に示す。
【００４０】
［実施例９］
極限粘度［η］が１６ｄｌ／ｇの超高分子量ポリエチレン８．４重量％、極限粘度［η］が２．８ｄｌ／ｇの高密度ポリエチレン１９．６重量％、フタル酸ジオクチル（ＤＯＰ）５２重量％、微粉シリカ２０重量％を混合造粒した後、先端にＴダイを装着した２軸押出機にて溶融混練した後に押出し、両側から加熱したロールで圧延し、厚さ１００μｍのシート状に成形した。該成形物からＤＯＰ、微粉シリカを抽出除去し微多孔膜を作製した。該微多孔膜を２枚重ねて１１５℃で４．８倍縦方向に延伸した後、１３４℃で横方向に２．５倍延伸し、最後に１３９℃にて熱処理した。得られた微多孔膜の物性を表１及び２に示す。
【００４１】
［実施例１０］
極限粘度［η］が７．０ｄｌ／ｇの超高分子量ポリエチレン１９．２重量％、極限粘度［η］が２．８ｄｌ／ｇの高密度ポリエチレン１２．８重量％、フタル酸ジオクチル（ＤＯＰ）４８重量％、微粉シリカ２０重量％を混合造粒した後、先端にＴダイを装着した２軸押出機にて溶融混練した後に押出し、両側から加熱したロールで圧延し、厚さ１１０μｍのシート状に成形した。該成形物からＤＯＰ、微粉シリカを抽出除去し微多孔膜を作製した。該微多孔膜を２枚重ねて１１５℃で４．５倍縦方向に延伸した後、１２０℃で横方向に２．１倍延伸し、最後に１３７℃にて熱処理した。得られた微多孔膜の物性を表１及び２に示す。
【００４２】
［実施例１１］
極限粘度［η］が５．５ｄｌ／ｇの超高分子量ポリエチレン２２．４重量％、極限粘度［η］が２．８ｄｌ／ｇの高密度ポリエチレン９．６重量％、フタル酸ジオクチル（ＤＯＰ）４８重量％、微粉シリカ２０重量％を混合造粒した後、先端にＴダイを装着した２軸押出機にて溶融混練した後に押出し、両側から加熱したロールで圧延し、厚さ１１０μｍのシート状に成形した。
該成形物からＤＯＰ、微粉シリカを抽出除去し微多孔膜を作製した。該微多孔膜を２枚重ねて１１５℃で４．３倍縦方向に延伸した後、１２０℃で横方向に１．９倍延伸し、最後に１３６℃にて熱処理した。得られた微多孔膜の物性を表１及び２に示す。
【００４３】
［実施例１２］
極限粘度［η］が５．５ｄｌ／ｇの超高分子量ポリエチレン２２．４重量％、極限粘度［η］が２．８ｄｌ／ｇの高密度ポリエチレン９．６重量％、フタル酸ジオクチル（ＤＯＰ）４８重量％、微粉シリカ２０重量％を混合造粒した後、先端にＴダイを装着した２軸押出機にて溶融混練した後に押出し、両側から加熱したロールで圧延し、厚さ１１０μｍのシート状に成形した。
該成形物からＤＯＰ、微粉シリカを抽出除去し微多孔膜を作製した。該微多孔膜を２枚重ねて１１５℃で４．３倍縦方向に延伸した後、１２０℃で横方向に２倍延伸し、最後に１３７℃にて熱処理した。得られた微多孔膜の物性を表１及び２に示す。
【００４４】
［実施例１３］
極限粘度［η］が５．５ｄｌ／ｇの超高分子量ポリエチレン２２．４重量％、極限粘度［η］が２．８ｄｌ／ｇの高密度ポリエチレン９．６重量％、フタル酸ジオクチル（ＤＯＰ）４８重量％、微粉シリカ２０重量％を混合造粒した後、先端にＴダイを装着した２軸押出機にて溶融混練した後に押出し、両側から加熱したロールで圧延し、厚さ１１０μｍのシート状に成形した。
該成形物からＤＯＰ、微粉シリカを抽出除去し微多孔膜を作製した。該微多孔膜を２枚重ねて１１５℃で５倍縦方向に延伸した後、１２０℃で横方向に２．２倍延伸し、最後に１３８℃にて熱処理した。得られた微多孔膜の物性を表１及び２に示す。
【００４５】
［実施例１４］
極限粘度［η］が５．５ｄｌ／ｇの超高分子量ポリエチレン２２．４重量％、極限粘度［η］が２．８ｄｌ／ｇの高密度ポリエチレン９．６重量％、フタル酸ジオクチル（ＤＯＰ）４８重量％、微粉シリカ２０重量％を混合造粒した後、先端にＴダイを装着した２軸押出機にて溶融混練した後に押出し、両側から加熱したロールで圧延し、厚さ１１０μｍのシート状に成形した。
該成形物からＤＯＰ、微粉シリカを抽出除去し微多孔膜を作製した。該微多孔膜を２枚重ねて１１５℃で５．５倍縦方向に延伸した後、１２０℃で横方向に２．２倍延伸し、最後に１３９℃にて熱処理した。得られた微多孔膜の物性を表１及び２に示す。
【００４６】
［実施例１５］
極限粘度［η］が５．５ｄｌ／ｇの超高分子量ポリエチレン２５．６重量％、極限粘度［η］が２．８ｄｌ／ｇの高密度ポリエチレン６．４重量％、フタル酸ジオクチル（ＤＯＰ）４８重量％、微粉シリカ２０重量％を混合造粒した後、先端にＴダイを装着した２軸押出機にて溶融混練した後に押出し、両側から加熱したロールで圧延し、厚さ１１０μｍのシート状に成形した。
該成形物からＤＯＰ、微粉シリカを抽出除去し微多孔膜を作製した。該微多孔膜を２枚重ねて１１５℃で４．８倍縦方向に延伸した後、１２０℃で横方向に２倍延伸し、最後に１３８℃にて熱処理した。得られた微多孔膜の物性を表１及び２に示す。
【００４７】
［実施例１６］
極限粘度［η］が５．５ｄｌ／ｇの超高分子量ポリエチレン１７．９重量％、極限粘度［η］が２．８ｄｌ／ｇの高密度ポリエチレン７．７重量％、［η］が１．８の高密度ポリエチレン６．４重量％、フタル酸ジオクチル（ＤＯＰ）４８重量％、微粉シリカ２０重量％を混合造粒した後、先端にＴダイを装着した２軸押出機にて溶融混練した後に押出し、両側から加熱したロールで圧延し、厚さ１１０μｍのシート状に成形した。該成形物からＤＯＰ、微粉シリカを抽出除去し微多孔膜を作製した。該微多孔膜を２枚重ねて１１５℃で４．８倍縦方向に延伸した後、１２０℃で横方向に２倍延伸し、最後に１３５℃にて熱処理した。得られた微多孔膜の物性を表１及び２に示す。
【００４８】
［実施例１７］
極限粘度［η］が７．０ｄｌ／ｇの超高分子量ポリエチレン５０重量％、極限粘度［η］が２．８ｄｌ／ｇの高密度ポリエチレン５０重量％を、タンブラーブレンダーを用いてドライブレンドすることにより、ポリマー混合物を得た。得られたポリマー混合物を２軸押出し機へフィーダーにより供給しながら、流動パラフィンを押出し機シリンダーにポンプにより注入した。溶融混練では、押し出される全混合物中に占める流動パラフィン量比は６２ｗｔ％となるように、フィーダー及びポンプを調整した。押出した後は、Ｔ−ダイを経て表面温度３０℃に制御された冷却ロールで圧延し、シート状に成形した。
次に、同時２軸テンター延伸機に導き、１２０℃でＭＤ倍率７．０倍、ＴＤ倍率６．１倍の同時２軸延伸を行った後、流動パラフィンを抽出除去した。
さらに、ＴＤテンター熱固定機に導き、１２５℃にて１．０５倍延伸し、最後に１３５℃で熱処理を行った。得られた微多孔膜の物性を表１及び２に示す。
【００４９】
［実施例１８］
極限粘度［η］が７．０ｄｌ／ｇの超高分子量ポリエチレン５０重量％、極限粘度［η］が２．８ｄｌ／ｇ高密度ポリエチレン４７重量％、［η］が３．３ｄｌ／ｇホモポリプロピレン３重量％を、タンブラーブレンダーを用いてドライブレンドすることにより、ポリマー混合物を得た。得られたポリマー混合物を２軸押出し機へフィーダーにより供給しながら、流動パラフィンを押出し機シリンダーにポンプにより注入した。溶融混練では、押し出される全混合物中に占める流動パラフィン量比は６２ｗｔ％となるように、フィーダー及びポンプを調整した。押出した後は、Ｔ−ダイを経て表面温度３０℃に制御された冷却ロールで圧延し、シート状に成形した。
次に、同時２軸テンター延伸機に導き、１２０℃でＭＤ倍率７．０倍、ＴＤ倍率６．１倍の同時２軸延伸を行った後、流動パラフィンを抽出除去した。
さらに、ＴＤテンター熱固定機に導き、１２５℃にて１．１倍延伸し、最後に１３３℃で熱処理を行った。得られた微多孔膜の物性を表１及び２に示す。
【００５０】
〈比較例１〉
極限粘度［η］が１１．５ｄｌ／ｇの超高分子量ポリエチレン１．５重量％、極限粘度［η］が２．８ｄｌ／ｇの高密度ポリエチレン２８．５重量％、フタル酸ジオクチル（ＤＯＰ）５０．６重量％、微粉シリカ１９．４重量％を混合造粒した後、先端にＴダイを装
着した２軸押出機にて溶融混練した後に押出し、両側から加熱したロールで圧延し、厚さ１１０μｍのシート状に成形した。該成形物からＤＯＰ、微粉シリカを抽出除去し微多孔膜を作製した。該微多孔膜を２枚重ねて１１０℃で４．４倍縦方向に延伸した後、１３３℃で横方向に１．７倍延伸し、最後に１３５℃にて熱処理した。得られた微多孔膜の物性を表１及び２に示す。
極限粘度［η］が３．２ｄｌ／ｇと低いため、突刺強度が２．３Ｎ／２０μｍと強度の低い微多孔膜となっている。
【００５１】
〈比較例２〉
極限粘度［η］が１１．５ｄｌ／ｇの超高分子量ポリエチレン３重量％、極限粘度［η］が２．８ｄｌ／ｇの高密度ポリエチレン２７重量％、フタル酸ジオクチル（ＤＯＰ）５０．６重量％、微粉シリカ１９．４重量％を混合造粒した後、先端にＴダイを装着した２軸押出機にて溶融混練した後に押出し、両側から加熱したロールで圧延し、厚さ１１０μｍのシート状に成形した。該成形物からＤＯＰ、微粉シリカを抽出除去し微多孔膜を作製した。該微多孔膜を２枚重ねて１１０℃で４．０倍縦方向に延伸した。得られた微多孔膜の物性を表１及び２に示す。縦方向に４．０倍延伸してもた後で横延伸しないと透気度が８００ｓｅｃ／１００ｃｃ／２０μｍと高い微多孔膜となっている。
【００５２】
〈比較例３〉
極限粘度［η］が１６ｄｌ／ｇの超高分子量ポリエチレン９．２重量％、極限粘度［η］が２．８ｄｌ／ｇの高密度ポリエチレン１３．８重量％、フタル酸ジオクチル（ＤＯＰ）５５．９重量％、微粉シリカ２１．１重量％を混合造粒した後、先端にＴダイを装着した２軸押出機にて溶融混練した後に押出し、両側から加熱したロールで圧延し、厚さ１１０μｍのシート状に成形した。該成形物からＤＯＰ、微粉シリカを抽出除去し微多孔膜を作製した。該微多孔膜を２枚重ねて１１０℃で２．７倍縦方向に延伸した。得られた微多孔膜の物性を表１及び２に示す。縦延伸倍率が２．７倍と低いため、低透気度とはなっているが、突刺強度が１．７Ｎ／２０μｍと強度の低い微多孔膜となっている。
【００５３】
〈比較例４〉
縦方向の延伸倍率を３．７倍にした以外は比較例３と同じ方法で微多孔膜を作成した。得られた微多孔膜の物性を表１及び２に示す。縦延伸倍率を３．７倍に高めることで突刺強度は２．５Ｎ／２０μｍとなったが、縦方向のみ延伸しているため、ポリマーが縦方向にのみ高度に配向しており、突破れ温度の低い膜となった。
〈比較例５〉
極限粘度［η］が１１．５ｄｌ／ｇの超高分子量ポリエチレン１０．２重量％、極限粘度［η］が１．８ｄｌ／ｇの高密度ポリエチレン１０．２重量％、［η］が１．８ｄｌ／ｇの直鎖状低密度ポリエチレン１３．６重量％、フタル酸ジオクチル（ＤＯＰ）４５．４重量％、微粉シリカ２０．６重量％を混合造粒した後、先端にＴダイを装着した２軸押出機にて溶融混練した後に押出し、両側から加熱したロールで圧延し、厚さ１１０μｍのシート状に成形した。該成形物からＤＯＰ、微粉シリカを抽出除去し微多孔膜を作製した。該微多孔膜を２枚重ねて１１７℃で４．３倍縦方向に延伸した後、１２０℃で横方向に１．９倍延伸し、最後に１３０℃にて熱処理した。得られた微多孔膜の物性を表１及び２に示す。縦延伸膜の膜融点が１３０℃と低いため、横延伸温度及び熱処理温度を１３０℃以上にできない。その結果、横方向の最大収縮応力及び収縮率が高い微多孔膜となっている。
【００５４】
【表１】
0004780960.tif 000006
【００５５】
【表２】
0004780960.tif 000007
【産業上の利用可能性】
【００５６】
本発明のポリオレフィン製微多孔膜は透気度が低く透過性能に優れ、且つ膜強度及び高温での安全性に優れ、とりわけ非水電解液系電池用セパレーターとして有用である。
【図面の簡単な説明】
【００５７】
図１Ａ〜Ｄは、本明細書における突破れ温度を測定するためのセルの例示的な概略
図である。図１Ａは画鋲の各サイズを示す。図１Ｂは画鋲の尖端の拡大図である。図１Ｃはガラスプレートに画鋲をセットした状態を示し、図１Ｄは測定セルの状態を示す（矢印
は微多孔膜の縦方向を示す。）。
図２は、本発明の微多孔膜の電気抵抗を測定するための円筒形セルの中心における概略断面図である。
図３Ａ〜Ｃは、孔閉塞温度を測定する装置の構成を示す。図３Ａは全体概略図であり、図３Ｂは図３Ａのニッケル（Ｎｉ）箔２２ａ及びその上に固定された微孔膜２１を示す
図であり、図３Ｃは図３ＡのＮｉ箔２２ｂを示す
図である。
0004780960.tif 000008
0004780960.tif 000009
【図２】
0004780960.tif 000010
0004780960.tif 000011